ПОЛИМЕРНЫЙ НАНОКОМПОЗИТ, СОДЕРЖАЩИЙ ПОЛИ(ЭТИЛЕНТЕРЕФТАЛАТ), АРМИРОВАННЫЙ ИНТЕРКАЛИРОВАННЫМ ФИЛЛОСИЛИКАТОМ

1. Интеркалированный филлосиликат, имеющий слоистую структуру и содержащий между слоями интеркалирующий агент, представляющий собой сложный полиэфир с молекулярной массой от 274 до 30000 г/моль; и при этом указанный филлосиликат отличен от филлосиликата, модифицированного ионным обменом.
2. Интеркалированный филлосиликат по п. 1, отличающийся тем, что массовое отношение интеркалирующего агента к филлосиликату составляет от 5:95 до 60:40.
3. Интеркалированный филлосиликат по п. 1 или 2, отличающийся тем, что сложный полиэфир выбран из полиадипата, полифталата или их смеси.
4. Интеркалированный филлосиликат по п. 3, отличающийся тем, что сложный полиэфир представляет собой полиадипат.
5. Интеркалированный филлосиликат по п. 3 или 4, отличающийся тем, что сложный полиэфир имеет молекулярную массу от 1000 до 5000 г/моль.
6. Интеркалированный филлосиликат по любому из пп. 1-5, отличающийся тем, что указанный филлосиликат выбран из группы, состоящей из монтмориллонита, сепиолита, галлуазита, бентонита, каолинита, волластонита и слюды.
7. Интеркалированный филлосиликат по любому из пп. 1-6, отличающийся тем, что указанный филлосиликат выбран из группы, состоящей из монтмориллонита натрия, монтмориллонита магния и монтмориллонита кальция.
8. Интеркалированный филлосиликат по п. 7, отличающийся тем, что указанный филлосиликат представляет собой монтмориллонит натрия.
9. Полимерный нанокомпозит, содержащий:
- полимер полиэтилентерефталата (ПЭТ); и
- интеркалированный филлосиликат по любому из пп. 1-8.
10. Полимерный нанокомпозит по п. 9, отличающийся тем, что массовое отношение интеркалированного филлосиликата к ПЭТ полимеру составляет от 0,2:99,8 до 20:80.
11. Способ получения интеркалированного филлосиликата по любому из пп. 1-8, включающий:
1
10
i) диспергирование филлосиликата в растворителе, выбранном из воды и смеси воды и C-С спирта, при перемешивании;
ii) необязательно обработку дисперсии ультразвуком,
1
10
iii) смешивание дисперсии с интеркалирующим агентом, выбранным из полиадипата, полифталата и их смеси, необязательно в смеси воды и C-С спирта;
iv) выдерживание смеси, полученной на стадии iii), при непрерывном перемешивании в течение 17-24 часов при температуре от 60°С до 75°С; и
v) выделение компаунда, полученного на стадии (iv).
12. Способ получения ПЭТ нанокомпозита по п. 9 или 10, включающий смешивание в расплаве ПЭТ полимера и интеркалированного филлосиликата по любому из пп. 1-8.
13. Применение интеркалированного филлосиликата по любому из пп. 1-8 в качестве армирующего агента ПЭТ.
14. Изделие, выполненное из полимерного нанокомпозита по п. 9 или 10.
15. Способ получения изделия из полимерного нанокомпозита по п. 9 или 10, включающий:
a) диспергирование филлосиликата в интеркалирующем агенте;
b) смешивание дисперсии, полученной на стадии а), с ПЭТ; и
c) получение изделия посредством экструзии, инжекционного или инжекционно-выдувного формования с растяжением смеси, полученной на стадии b),
причем интеркалирующий агент представляет собой сложный полиэфир с молекулярной массой от 274 до 30000 г/моль, и указанный филлосиликат не модифицирован ионным обменом.